(57)【要約】滑らかな側面および粗い側面を備えた有孔フィルム層および有孔フィルム層の滑らかな側面に積層された吸収性層を含むスキンケア効果を提供するのに役立つ積層された２層の個人用ケア物品が開示されている。
2005500146.tif 000002
【特許請求の範囲】
【請求項１】
滑らかな側面および粗い側面を備えた有孔フィルム層と、
上記有孔フィルム層の上記滑らかな側面に積層された吸収性層と
を有し、
スキンケア効果を提供するのに役立つ、積層された２層の個人用ケア物品。
【請求項２】
約２５ｍｍから約１００ｍｍまでの範囲内のドレープ性を有する、請求項１記載の個人用ケア物品。
【請求項３】
約２５ｍｍから約７５ｍｍまでの範囲内のドレープ性を有する、請求項２記載の個人用ケア物品。
【請求項４】
約２５ｍｍから約４０ｍｍまでの範囲内のドレープ性を有する、請求項３記載の個人用ケア物品。
【請求項５】
約１４％より大きい圧縮性を有する、請求項１記載の個人用ケア物品。
【請求項６】
約１８％より大きい圧縮性を有する、請求項５記載の個人用ケア物品。
【請求項７】
約２５％より大きい圧縮性を有する、請求項６記載の個人用ケア物品。
【請求項８】
約８５％より大きい弾性を有する、請求項１記載の個人用ケア物品。
【請求項９】
約９０％より大きい弾性を有する、請求項８記載の個人用ケア物品。
【請求項１０】
約９４％より大きい弾性を有する、請求項９記載の個人用ケア物品。
【請求項１１】
約７０ｇ／ｃｍ2 から約３５０ｇ／ｃｍ2 までの範囲内の付着強さを有する、請求項１記載の個人用ケア物品。
【請求項１２】
約１００ｇ／ｃｍ2 から約３００ｇ／ｃｍ2 までの範囲内の付着強さを有する、請求項１１記載の個人用ケア物品。
【請求項１３】
約１５０ｇ／ｃｍ2 から約３００ｇ／ｃｍ2 までの範囲内の付着強さを有する、請求項１２記載の個人用ケア物品。
【請求項１４】
吸収性層が、不織布からなり、約１０ｇ／ｍ2 から約２００ｇ／ｍ2 までの範囲内の坪量を有する、請求項１記載の個人用ケア物品。
【請求項１５】
吸収性層が、約１５ｇ／ｍ2 から約１００ｇ／ｍ2 までの範囲内の坪量を有する、請求項１４記載の個人用ケア物品。
【請求項１６】
吸収性層が、約２０ｇ／ｍ2 から約５０ｇ／ｍ2 までの範囲内の坪量を有する、請求項１５記載の個人用ケア物品。
【請求項１７】
有孔フィルムが、ポリエチレン、メタロセン触媒添加ポリエチレン、ポリプロピレン、およびそれらの共重合体、さまざまな分子量のポリマーの混合物、およびエチレン酢酸ビニルコポリマーからなる集合から選択された高分子材料から作られている、請求項１記載の個人用ケア物品。
【請求項１８】
高分子材料が、さまざまな分子量のポリオレフィンの混合物からなる、請求項１７記載の個人用ケア物品。
【請求項１９】
有孔フィルムが、約１個／ｃｍ2 から約３００個／ｃｍ2 までの範囲内の密度で開孔を含み、上記開孔の直径が約０．０１ｃｍから約０．６ｃｍまでの範囲内にある、請求項１８記載の個人用ケア物品。
【請求項２０】
厚みが約０．０１５ｍｍから約０．０３８ｍｍまでの範囲内にある有孔フィルムを有する、請求項１記載の個人用ケア物品。
【請求項２１】
厚みが約０．０１８ｍｍから約０．０３０ｍｍまでの範囲内にある有孔フィルムを有する、請求項２０記載の個人用ケア物品。
【請求項２２】
厚みが約０．０２０ｍｍから約０．０２５ｍｍまでの範囲内にある有孔フィルムを有する、請求項２１記載の個人用ケア物品。
【請求項２３】
有孔フィルムがさまざまな分子量のポリオレフィンの混合物から作られていて、
物品が約２５ｍｍから約４０ｍｍまでの範囲内のドレープ性を有し、
吸収性層が約２０ｇ／ｍ2 から約５０ｇ／ｍ2 までの範囲内の坪量を有する不織布からなり、
物品が、約２５％より大きい圧縮性と、約９４％より大きい弾性と、約１５０ｇ／ｃｍ2 から約３００ｇ／ｃｍ2 までの範囲内の付着強さとを有する、請求項２２記載の個人用ケア物品。
【請求項２４】
請求項１記載の個人用ケア物品を用いる過程を有する、皮膚をマッサージ、クレンジング、スクラビング、トリーティング、および／または剥離する方法。
【発明の詳細な説明】
【技術分野】
【０００１】
本発明は、皮膚のクレンジング（洗浄）および／または剥離に役に立つ物品に関する。その物品は滑らかな表面および粗い表面を有する。滑らかな表面は織布またはメリヤス生地、不織布、またはフロック生地であってよい。粗い表面は開孔を備えた高分子フィルムであってよい。滑らかな表面は優しいクレンジングすなわち顔のような繊細な領域のクレンジングに役に立つ。粗い表面は強度のクレンジングおよび／または皮膚の剥離に役に立つ。その物品は皮膚の表面に塗布されるまたは皮膚の表面と相互作用することを意図された有効成分を含んでいてよい。ある実施の形態では、その物品は約２５ｍｍから約１００ｍｍまでの範囲内のドレープ性を有する。
【背景技術】
【０００２】
近年、さまざまな表面をふき取るのを手助けするために多くの物品が開発されてきた。一例として、おむつ交換の間に乳幼児をふいて清潔にするのに用いられるベビーワイプ（乳幼児用おしりふき）が開発されてきた。ベビーワイプは典型的には柔らかくて清浄剤およびモイスチャークリームが充填されている。ベビーワイプは剥離性を有するものとしては知られていない。ここで用いられているように、剥離は皮膚の表面から死んだ皮膚を除去することを意味する。
【０００３】
その他のタイプのこれまで開発されてきたワイプはハンドワイプ（おてふき）である。ハンドワイプは流しを用いるのが不都合なときに手をきれいにするのに用いられる。これらのハンドワイプは典型的にはベビーワイプのようには柔らかくない。ハンドワイプは清浄剤および抗菌物質の両方を含むことが多い。ハンドワイプは剥離性を有するものとしては知られていない。
【０００４】
ワイプは洗顔用にも開発されてきた。これらの洗顔用のワイプは典型的には非常に柔らかく、清浄剤、モイスチャークリーム、およびその他の有効成分を含んでいる。ほとんどの洗顔用ワイプは剥離性を有するものとしては知られていない。ＢＵＦＦ−ＰＵＦＦ（登録商標）パッドが３Ｍ（スリーエム）社から顔の剥離および洗浄用として販売されている。そのパッドはスパンボンデッドのポリマーから作られていて非常に粗い表面組織（きめ）を有する。そのパッドは皮膚の洗浄および剥離に有効であるが、利用者にはそのパッドが粗すぎると感じる者もいる。したがって、皮膚に対して粗すぎない皮膚を洗浄および剥離するワイプが必要とされている。
【０００５】
米国特許第６，１３２，８４１号明細書は有孔フィルムおよび吸収性コアを備えたワイプ装置を教示している。その吸収性コアは不織布およびその類似物であってよく、清浄剤のような液体が充填されている。その液体は毛管作用によって吸収性の層（吸収性コア）内に保たれている。利用者がそのワイプを使いたい場合、利用者はワイプを押しつぶして液体を吸収性コアから搾り出し、続いてふき取って洗浄する。その米国特許は優しい洗浄および繊細な領域の洗浄のための柔らかい表面を備えたワイプを教示していない。その米国特許はワイプの柔らかさに関するドレープ性の重要性をも教示していない。
【０００６】
従来技術の開示にもかかわらず、柔らかく可撓性を有し皮膚を洗浄および／または剥離するワイプが依然として必要とされている。
【発明の開示】
【０００７】
本発明は、滑らかな側面および粗い側面を備えた有孔フィルム層と有孔フィルム層の滑らかな側面に積層された吸収性層とを含む二層構造の積層された、皮膚をケアする効果を提供するのに役に立つ個人ケア用物品を提供する。
【発明を実施するための最良の形態】
【０００８】
本発明の物品は２つの層を有する。その物品の一方の層は有孔フィルムからなる。その有孔フィルムは、さまざまな方法で作られてよい盛り上がった隆起部を含む表面模様付きのフィルムである。大まかに言って、有孔フィルムは、図１の有孔フィルムの顕微鏡写真に示されているような盛り上がった隆起部を含む「粗い」側面、および有孔フィルムの同じ顕微鏡写真に示された反対側の「滑らかな」側面を有する。図１の有孔フィルムの滑らかな側面は滑らかな側面に積層された不織布を有する。「滑らかな」側面は、その滑らかな側面から盛り上がった隆起部が始まることを意味する。そのような有孔フィルムの隆起部はほぼ円錐形である。これらの有孔フィルムは、以下に限定されないが、ポリエチレン、メタロセン触媒添加ポリエチレン、ポリプロピレン、およびそれらの共重合体（これらに限定されない）のようなポリオレフィン；さまざまな分子量のポリマーの混合物；およびエチレン酢酸ビニルコポリマーを含む任意の高分子材料から作られてよい。そのような有孔フィルムは、米国特許第３，０５４，１４８号、同第４，３２４，２４６号、同第４，３４２，３１４号、同第４，３５１，７８４号、同第４，４６３，０４５号、同第４，５３５，０２０号、および同第５，００６，３９４号に開示されていて、これらの米国特許は参照文献として引用される。
【０００９】
開孔が形成される前の有孔フィルムの厚みは約０．０１５ｍｍから約０．０３８ｍｍまでの範囲内にあり、例えば約０．０１８ｍｍから約０．０３０ｍｍまでの範囲内にあり、または、約０．０２０ｍｍから約０．０２５ｍｍまでの範囲内にある。
【００１０】
有孔フィルムの開孔は公知の方法によって作られてよく、例えば、米国特許第４，７４１，８７７号、同第３，９２９，１３５号および同第３，３９４，２１１号、同第３，９２９，１３５号、同第３，３９４，２１１号、同第４，６２９，６４３号、同第４，８３９，２１６号、および欧州特許出願第１，０４０，８０３号が参照され、これらの特許および特許出願は参照文献として引用される。
【００１１】
開孔の寸法および１平方センチメートル当たりの個数は、例えばあわ立ちおよび柔らかさのような望まれる特性に応じて変更されてよい。大まかに言って、有孔フィルムは、約１個／ｃｍ2 から約３００個／ｃｍ2 までの範囲内の量の複数の開孔を有し、例えば、約３個／ｃｍ2 から約１５０個／ｃｍ2 までの範囲内、または約１０個／ｃｍ2 から約１００個／ｃｍ2 までの範囲内の量の複数の開孔を有する。ある実施の形態では、開孔は０ｍｍより大きく約３ｍｍまでの範囲内の深さを有する。開孔の寸法は、有孔フィルムの滑らかな側面に亘る複数の開孔の平均の直径として測定され、約０．０１ｃｍから約０．６ｃｍまでの範囲内の寸法であり、例えば、約０．０２ｃｍから約０．４ｃｍまでの範囲内の寸法であり、または、約０．３ｃｍから約０．２ｃｍまでの範囲内の寸法である。
【００１２】
市販されている適切な有孔フィルムの例として、トリーデガー・コーポレーション・インク（Tredegar Corporation, Inc. ）から販売されている商標ＶＩＳＰＯＲＥ（登録商標）の有孔フィルム、ポリマー・グループ・インク（Polymer Group, Inc. ）から販売されている商標ＲＥＴＩＣＵＬＯＮ（登録商標）の有孔フィルム、または、ギュアル・インク（Guial Inc. ）から販売されている商標ＺＥＯＬＥの有孔フィルムがあり、商標ＶＩＳＰＯＲＥ（登録商標）の有孔フィルムがより好ましい。本発明に用いるのに適した有孔フィルムのさらに別の例として、ＶＩＳＰＯＲＥ（登録商標）６１７８、ＶＩＳＰＯＲＥ（登録商標）６１７０、有孔のＰＥＮＴＡＦＬＥＸ  Ｌ  １．０ｍｌフィルム、有孔の１４ＳＱＵＡＲＥ  １．０ｍｌフィルム、有孔のＰＥＮＴＡＧＯＮＡＬ  １．０ｍｌフィルム、有孔のＰＥＮＴＡＦＬＥＸ  Ｌ  ０．８ｍｌフィルム、有孔のＰＥＮＴＡＧＯＮＡＬ  ０．８ｍｌフィルム、有孔の２５ＰＥＮＴＡＧＯＮＡＬ  Ｓｏｆｔ  Ｂｌｅｎｄ０．８ｍｌフィルム、および有孔の１９メッシュＰＥＮＴＡＦＬＥＸ  Ｌ  Ｓｏｆｔ  Ｂｌｅｎｄ０．８ｍｌフィルムがあり、弾性が９８．０、圧縮性が３５．２、開孔の密度が約５５個／ｃｍ2 、縦方向の直径が約５７９μｍ、横方向の直径が約６１６μｍであり、すべてのフィルムがトリーデガー・コーポレーション・インクから販売されている。
【００１３】
本発明で用いられる表面模様付きフィルムは、物品の性能を向上させるためにフィルムに加えられるフィルム改質剤のような材料を有してもよい。フィルム改質剤は表面模様付きフィルムに含浸され、および／または、表面模様付きフィルムに堆積されてよい。表面模様付きのフィルムの物理的および／または審美的性質を増強するために加えられる当業者に知られた任意のフィルム改質剤が加えられてよい。適切なフィルム改質剤の例として、界面活性剤、抗微生物剤、抗菌物質、着色剤、芳香剤、増量剤、シリカ、軽石、マイカ、およびそれらの混合物がある。適切な抗菌剤の例としてＭｉｃｒｏｂａｎ（商標）がある。
【００１４】
界面活性剤が表面模様付きフィルムに湿潤を向上させるのに有効な量で加えられてよい。以下に限定されないが、非イオン界面活性剤、陰イオン界面活性剤、陽イオン界面活性剤、両性界面活性剤、ベタイン、およびそれらの組み合わせを含む任意の界面活性剤が用いられてよい。界面活性剤は表面模様付きフィルムの製造工程中に基層（表面模様付きフィルム）に組み込まれてよい（すなわち、有孔フィルムを製造するのに用いられるポリマーを製造するための重合工程に含まれていてよい）。代わりに、界面活性剤は当業者に知られた手段によって有孔フィルムの表面または有孔フィルムの中に含浸され、堆積され、および／または、コーティングされていてよい。
【００１５】
吸収性層は有孔フィルムの層に積層されている。吸収性層は織布、ニット生地、不織布、またはフロック生地であってよい。織布およびニット生地の製造方法は本発明の一部ではなく当業者によく知られているので、ここでは詳しく記載されない。
【００１６】
本発明の吸収性層として用いられるあるタイプの不織布は空気または水による布設工程によって製造され、その布設工程では、繊維またはフィラメントが最初に長いストランドから所望の長さに切断され、水または空気の流れの中に流されて、次に繊維が載せられた空気または水が通過するスクリーン上に堆積される。堆積された繊維またはフィラメントは次に互いに結合され、または織布、不織布、またはセルロース布地を形成するのに望ましいように処理される。
【００１７】
本発明で用いられる吸収性層は、ポリステル、ポリアミド、ポリオレフィン、またはスパンボンデットのすなわち平坦な表面上に紡糸されて熱的または化学的反応によって互いに結合された、またはカードされて結合されたその他の熱可塑性繊維から作られていてよい熱接着された不織布の布地（樹脂を含むまたは樹脂を含まない）であってもよい。
【００１８】
不織布の基層（吸収性層）が本発明で用いられる場合、不織布は、大まかに言って、接着または熱によって結合された繊維、または、ウエブまたはカードされた繊維構造（繊維の強度がカーディングするのに十分な場合）を有するまたは繊維またはフィラメントが無秩序にまたはランダムな配列（すなわち、完全に無秩序に分布した向きだけでなく、部分的な繊維の向きが周期的に存在するカードされたウエブ内の繊維の配列）で分布したまたは実質的に整列した繊維状のマットを有するフィラメント状の製品である。繊維またはフィラメントは天然のもの（例えば、羊毛、絹糸、ジュート、アサ、綿糸、リンネル、サイザルアサ、またはラミー）、合成のもの（例えば、レーヨン、セルロースエステル、ポリビニル誘導体、ポリエチレンおよびポリプロピレンのようなポリオレフィン、ナイロン６およびナイロン６，６のようなポリアミド、および、ポリエチレンテレフタレートおよびポリブチレンテレフタレートのようなポリエステル）、およびそれらの組み合わせであってよい。これらの不織布材料およびその製造方法はアイエヌディーエー「不織布ハンドブック（１９９９）」（INDA "NONWOVEN FABRICS HANDBOOK" (1999)）に大まかに記載されていて、この文献は参照文献として引用される。適切な不織布は、例えば、ピージーアイ・ノンウォーブンス（PGI Nonwovens）、ビービーエー・コーポレーション（BBA Corporation）、フロイデンベルク・コーポレーション（Freudenberg Corporation）、およびデュポン・コーポレーション（DuPont Corporation）から販売されている。そのような不織布の例として、以下に限定されないが、ＰＧＩ６７５７、ＰＧＩ６７ＤＣＯ、ＰＧＩ６７０５がある。
【００１９】
吸収性層の坪量は変化してよいが、大まかに言って約１０ｇ／ｍ2 から約２００ｇ／ｍ2 までの範囲内にあり、例えば約１５ｇ／ｍ2 から約１００ｇ／ｍ2 までの範囲内にあり、または約２０ｇ／ｍ2 から約５０ｇ／ｍ2 までの範囲内にある。
【００２０】
吸収性層は当業者に知られた方法によって有孔フィルム層に積層される。適切な方法には、以下に限定されないが、熱ボンド、接着、縫製、超音波溶接、およびそれらに類似した方法がある。そのような積層方法のひとつが米国特許第５，６３５，２７５号に開示されていて、この米国特許は参照文献として引用される。吸収性層は有孔フィルム層の滑らかな表面に積層される。これによって優しい洗浄または敏感な領域の洗浄のための滑らかな表面（吸収性層）と強度の洗浄および／または皮膚の剥離のための粗い表面（有孔フィルムの隆起部）とを有する物品が提供される。
【００２１】
本発明の物品はスキンケア効果およびヘアケア効果を提供する。ここで用いられているように、スキンケア効果およびヘアケア効果は皮膚または毛髪のマッサージ、クレンジング、こすり洗い（スクラビング）、手当て（トリーティング）、および／または、剥離を意味する。
【００２２】
本発明の物品は、好ましくは、洗浄剤、スキンケア成分、モイスチャークリーム、およびそれらの類似物と結合されている。本発明の物品は適切なスキンケア組成物を充填されていて湿式ワイプとして包装されていてよい。スキンケア組成物は、ワイプをスキンケア組成物中に浸漬することによって、スキンケア組成物をワイプに吹付けることによって、または当業者に知られた他の方法によってワイプに充填されてよい。
【００２３】
代わりに、湿式ワイプは加熱装置、真空乾燥機、または当業者に知られた他の手段を用いて乾燥されて乾式ワイプが提供されてもよい。代わりに、クレンジングまたはスキンケア調合物（組成物）は、乾燥した物品を提供するために濃縮物の形態で基層に供給されてもよい。乾燥した物品すなわち乾式ワイプは、乾燥した状態で販売され、その後利用者が使用する準備をするときに乾式ワイプを水で湿らす。本発明で役に立つ乾燥した物品の製造方法が米国特許第６，０６３，３９７号に開示されていて、この米国特許は参照文献として引用される。
【００２４】
本発明の物品は個人用のケア用途に用いられるので、物品は柔らかく可撓性を有するものでなければならない。いくつかの試験が本発明の物品が柔らかく可撓性を有することを照明するために実施される。これらの試験には、ドレープ性試験、圧縮性試験、付着強さ試験、および弾性試験が含まれる。
【００２５】
ドレープ性試験は物品の可撓性の表示を提供する。物品（１２．７ｃｍ×１２．７ｃｍ）がテーブルの上２．５４ｃｍの高さのプラットホーム上に配置される。その試料（物品）は試料のドレープ性が縦方向で測定されるようにプラットホーム上で整合される。物品の一方の端部がわずかな増分ずつプラットホームの端を超えて動かされる。その試験は物品の端部がテーブルの表面に触れたときに完了する。ドレープ性は、物品の端部がテーブルの表面に接触するのに必要とされた物品の端部がテーブルの端を越えて延在した最小の長さ（ｍｍ）として報告される。硬い物品は柔らかい物品に比べてより大きいドレープ性の数値を有することになる。個人用のケア用途に適した物品では、ドレープ性の数値は好ましくは約２５ｍｍから約１００ｍｍまでの範囲内にあり、例えば、約２５ｍｍから約７５ｍｍまでの範囲内にあり、または、約２５ｍｍから約４０ｍｍまでの範囲内にある。
【００２６】
圧縮性は物品の柔らかさの表示である。物品（１０ｃｍ×１０ｃｍ）の高さがミリメートル単位で測定される。錘（８６２．６ｇ）が物品の上に載せられて、物品が１０秒間に亘って圧縮される。圧縮された物品の高さが測定される。圧縮された物品の高さは初めの高さから減算される。圧縮性は初めの高さに対する百分率で表された高さの差分として報告される。個人用のケア用途では、圧縮性は好ましくは１４％より大きく、例えば、約１８％より大きく、または、２５％より大きい。
【００２７】
弾性は本発明の物品の柔らかさの表示である。物品が圧縮性試験で上述されたように圧縮される。錘が除去されて物品が１０秒間に亘って回復される。物品の高さが圧縮前と回復後で測定される。弾性は初めの高さに対する百分率で表された回復後の高さとして報告される。個人用のケア用途では、弾性は好ましくは約８５％より大きく、例えば、約９０％より大きく、約９２％より大きく、または、約９４％より大きい。
【００２８】
有孔フィルム層および吸収性層は積層される。ある積層方法には、溶融フィルムに吸収性材料を塗布して積層体を冷却する方法がある。これによって吸収性層と有孔フィルム層とが付着される。２つの層の間の付着強さは重要である。付着強さが弱すぎる場合、２つの層は離層し易くなる。付着強さが強すぎる場合、物品は個人用のケア用途には硬すぎるようになり易い。
【００２９】
付着強さはインストロン（マイクロンＩＩを備えたモデル１１３０）測定器を用いて測定される。剥離紙付きの両面テープ（デュオ・ファスト・コーポレーション（Duo-Fast Corporation）が販売する＃２３１）が各試料の両側面に貼り付けられる。５ｃｍを測定するテープのタブが各試料の一方の端部の両側面から延出している。２．５４ｃｍ×２．５４ｃｍの細片がテープで覆われた試料から切り取られる。タブがインストロン測定器の顎に取り付けられ、テープが貼られた表面がインストロン測定器によって毎分３０．５ｃｍで引き離される。２つの層を引き剥がすのに必要とされた力がｇ／ｃｍ2 を単位として測定され報告される。個人用のケア用途では、付着強さは好ましくは約７０ｇ／ｃｍ2 から約３５０ｇ／ｃｍ2 までの範囲内にあり、例えば、約１００ｇ／ｃｍ2 から約３００ｇ／ｃｍ2 までの範囲内にあり、または、約１５０ｇ／ｃｍ2 から約３００ｇ／ｃｍ2 までの範囲内にある。
【００３０】
本発明の利点および本発明に基づいて準備された物品の特定的な実施の形態が以下の実施例によって例示される。しかし、本発明が個々の実施例に記載された特定的な限定によって制限されるものでなく、添付の特許請求の範囲の記載の範囲内で定義されるものであることが理解されるであろう。
【実施例】
【００３１】
実施例１
本発明の物品がトリーデガー・コーポレーションから販売されている有孔ＰＥＮＴＡＦＬＥＸの１．０ｍｌフィルムにアテックス・カンパニー（Atex Company）から販売されているスパンボンド・ポリプロピレン（「ＳＢＰＰ」）を１平方メートル当たり４２ｇ（４２ｇｓｍ）積層することによって準備された。積層は真空成形積層法（「ＶＦＬ」）によって行われた。
【００３２】
実施例２
本発明の物品がトリーデガー・コーポレーションから販売されている有孔１４Ｓｑｕａｒｅの１．０ｍｌフィルムにアテックス・カンパニーから販売されているＳＢＰＰを１平方メートル当たり４２ｇ（４２ｇｓｍ）積層することによって準備された。積層はＶＦＬによって行われた。
【００３３】
実施例３
本発明の物品がトリーデガー・コーポレーションから販売されている有孔１４Ｓｑｕａｒｅの１．０ｍｌフィルムにアテックス・カンパニーから販売されているＳＢＰＰを１平方メートル当たり３２ｇ（３２ｇｓｍ）積層することによって準備された。積層はＶＦＬによって行われた。
【００３４】
実施例４
本発明の物品がトリーデガー・コーポレーションから販売されている有孔ＰＥＮＴＡＦＬＥＸの１．０ｍｌフィルムにアテックス・カンパニーから販売されているＳＢＰＰを１平方メートル当たり２７ｇ（２７ｇｓｍ）積層することによって準備された。積層はＶＦＬによって行われた。
【００３５】
実施例５
本発明の物品がトリーデガー・コーポレーションから販売されている有孔Ｐｅｎｔａｇｏｎａｌの１．０ｍｌフィルムにアテックス・カンパニーから販売されているＳＢＰＰを１平方メートル当たり２７ｇ（２７ｇｓｍ）積層することによって準備された。積層はＶＦＬによって行われた。
【００３６】
実施例６
本発明の物品がトリーデガー・コーポレーションから販売されている有孔ＰＥＮＴＡＦＬＥＸの０．８ｍｌフィルムにアテックス・カンパニーから販売されているＳＢＰＰを１平方メートル当たり２７ｇ（２７ｇｓｍ）積層することによって準備された。積層はＶＦＬによって行われた。
【００３７】
実施例７
本発明の物品がトリーデガー・コーポレーションから販売されている有孔Ｐｅｎｔａｇｏｎａｌの０．８ｍｌフィルムにアテックス・カンパニーから販売されているＳＢＰＰを１平方メートル当たり２７ｇ（２７ｇｓｍ）積層することによって準備された。積層はＶＦＬによって行われた。
【００３８】
実施例８
本発明の物品がトリーデガー・コーポレーションから販売されている有孔２５Ｐｅｎｔａｇｏｎａｌ  Ｓｏｆｔ  Ｂｌｅｎｄの０．８ｍｌフィルムにアテックス・カンパニーから販売されているＳＢＰＰを１平方メートル当たり２７ｇ（２７ｇｓｍ）積層することによって準備された。積層はＶＦＬによって行われた。
【００３９】
実施例９
本発明の物品がトリーデガー・コーポレーションから販売されている有孔２５Ｐｅｎｔａｇｏｎａｌ  Ｓｏｆｔ  Ｂｌｅｎｄの０．８ｍｌフィルムにパンテックス・カンパニー（Pantex Company）から販売されているガードされ熱ボンドされたポリプロピレンを１平方メートル当たり２４ｇ（２４ｇｓｍ）積層することによって準備された。積層はＶＦＬによって行われた。
【００４０】
実施例１０
本発明の物品がトリーデガー・コーポレーションから販売されている有孔１９メッシュＰＥＮＴＡＦＬＥＸ  Ｌ  Ｓｏｆｔ  Ｂｌｅｎｄの０．８ｍｌフィルムにパンテックス・カンパニーから販売されているカードされ熱ボンドされたポリプロピレンを１平方メートル当たり２２ｇ（２２ｇｓｍ）積層することによって準備された。フィルムの圧縮性は３５．２であり、弾性は９８．０であった。フィルムの開孔の密度は約５５個／ｃｍ2 であった。開孔の直径は縦方向で５７９μｍであり、横方向で６１６μｍであった。積層はＶＦＬによって行われた。積層体の厚みは０．６６ｍｍであった。
【００４１】
上記の試料（実施例）が上述されたように圧縮性、弾性、およびドレープ性について試験された。試験の結果が表１に示すように報告された。
【表１】
2005500146.tif 000003
【００４２】
上記のデータに基づけば、本発明の物品は個人用のケア製品に受容可能な柔らかさおよび可撓性を与える。
【図面の簡単な説明】
【００４３】
【図１】本発明の実施例１０の物品の倍率２２倍の顕微鏡写真の図である。
【国際公開パンフレット】
2005500146.tif 000004
2005500146.tif 000005
2005500146.tif 000006
2005500146.tif 000007
2005500146.tif 000008
2005500146.tif 000009
2005500146.tif 000010
2005500146.tif 000011
2005500146.tif 000012
2005500146.tif 000013
2005500146.tif 000014
2005500146.tif 000015
2005500146.tif 000016
2005500146.tif 000017
2005500146.tif 000018
2005500146.tif 000019
【国際調査報告】
2005500146.tif 000020
2005500146.tif 000021
2005500146.tif 000022